(57)【要約】  【課題】難燃性および耐熱性を有する樹脂組成物及び成形体を提供する。  【解決手段】樹脂組成物は、ポリブチレンサクシネートにメラミンを配合してなる混合物を主成分として含有する樹脂組成物であり、このメラミンの配合量が混合物中、１５質量％以上、８０質量％以下である。この樹脂組成物を用いて形成された成形体は難燃性及び耐衝撃性を有する。【選択図】      なし【特許請求の範囲】
【請求項１】
ポリブチレンサクシネートにメラミンを配合してなる混合物を主成分として含有する樹脂組成物であり、該メラミンの配合量が前記混合物中、１５質量％以上、８０質量％以下であることを特徴とする樹脂組成物。
【請求項２】
更にカルボジイミド化合物を配合し、該カルボジイミド化合物の配合量が、前記ポリブチレンサクシネート１００質量部に対して０．５質量部以上、１０質量部以下であることを特徴とする請求項１記載の樹脂組成物。
【請求項３】
請求項１又は２に記載の樹脂組成物を用いてなることを特徴とする成形体。
【発明の詳細な説明】
【技術分野】
【０００１】
本発明は、難燃性を有する樹脂組成物および成形体に関し、特に、難燃性及び耐熱性を有する樹脂組成物と成形体に関するものである。
【背景技術】
【０００２】
プラスチックは今や日常生活、産業等のあらゆる分野において広く浸透しており、プラスチックの需要は年々増加している。プラスチックは、その優れた物性、成形加工性等を活かして様々な用途に、例えば、フィルム包装材や、家電、ＯＡ機器、自動車部品等の成形分野において使用されている。
【０００３】
家電、ＯＡ機器、自動車部品等の用途に用いられる成形体には火災防止のため難燃性が要求される。例えばポリスチレンやＡＢＳ樹脂は燃焼しやすいので、主として臭素系難燃剤等のハロゲン系難燃剤が使用されてきた。また、有機ハロゲン系化合物と三酸化アンチモンを配合して両者の化学的及び物理的相乗効果を利用する難燃性付与方法がある。しかしながら、有機ハロゲン系化合物を含む樹脂組成物は、燃焼時もしくは成形加工時に、又は、成形品が焼却される際にハロゲン系難燃剤からダイオキシン類のような有害ガスが発生することがあり、廃棄物焼却処理やサーマルリサイクルにおける安全性の課題があった。
【０００４】
そのため、近年においては非ハロゲン系難燃剤の開発が盛んに行われている。例えば、リン酸エステル系化合物に代表されるようなリン系難燃剤を配合する手法が一般的に用いられているが、リン酸エステル系化合物は可塑剤としても作用するため、難燃性を付与できる反面、耐熱性が大幅に低下する。
【０００５】
このため、非ハロゲン系化合物、非リン系化合物の代替材料として窒素系化合物が注目されている。
窒素系化合物としては、メラミン、メラミンシアヌレート、メラム、メロン、メラミン（モノ／ピロ／ポリ）フォスフェート等が挙げられる。例えば、メラミンは分解温度が約２００℃と低く、特許文献１〜４に開示されているように、ポリエチレンテレフタレート（以下「ＰＥＴ」と略称表記することもある）、ポリブチレンテレフタレート（以下「ＰＢＴ」と略称表記することもある）等の芳香族ポリエステルの成形温度ではメラミンが分解し成形不良を生じる。また、メラミンシアヌレートは分解温度が約３２０℃と高いため、ＰＥＴ、ＰＢＴ等に使用することができるが、難燃性の付与効果が低いため多量に配合する必要があり、多量に配合すると機械物性が著しく低下するので、家電、自動車部品等に使用することは非常に難しい。
【０００６】
また、窒素系化合物とリン系化合物を併用する方法が特許文献５〜７に開示されており、これらの技術を用いれば難燃性を付与することはできるが、リン系難燃剤の安全性、環境調和性の問題が残ることになる。
【０００７】
【特許文献１】特開昭５４−１１２９５８号公報
【特許文献２】特公昭６０−３３８５０号公報
【特許文献３】特公昭５９−５０１８４号公報
【特許文献４】特公昭６２−３９１７４号公報
【特許文献５】特開平３−２８１６５２号公報
【特許文献６】特開平５−７０６７１号公報
【特許文献７】特開平５−２８７１１９号公報
【発明の開示】
【発明が解決しようとする課題】
【０００８】
このように、従来の難燃性付与の方法では、熱可塑性樹脂を窒素系化合物、特にメラミンにより難燃化を図ることは非常に難しかった。
【０００９】
本発明は、上記問題点を解決すべくなされたものであり、本発明の目的は、耐熱性及び難燃性を有する樹脂組成物及び成形体を提供することにある。
【課題を解決するための手段】
【００１０】
本発明の樹脂組成物は、ポリブチレンサクシネートにメラミンを配合してなる混合物を主成分として含有する樹脂組成物であり、該メラミンの配合量が前記混合物中、１５質量％以上、８０質量％以下であることを特徴とする。
【００１１】
また、本発明の樹脂組成物は、更にカルボジイミド化合物を配合することができ、該カルボジイミド化合物の配合量が、前記ポリブチレンサクシネートとメラミンとの混合物１００質量部に対して０．５質量部以上、１０質量部以下であることが好ましい。
【００１２】
本発明の成形体は、上記いずれかの樹脂組成物を用いてなることを特徴とする。
【発明の効果】
【００１３】
本発明によれば、成形温度、燃焼熱量の低いポリブチレンサクシネートにメラミンを配合することにより、ポリブチレンサクシネートが本来有する耐熱性を損なうことなく優れた難燃性を付与することができ、例えば、ＵＬ９４垂直燃焼試験におけるＶ−０基準、もしくは、ＶＴＭ−０基準を満たす樹脂組成物及び成形体を提供することができる。
【発明を実施するための形態】
【００１４】
以下、本発明について説明する。
本発明の樹脂組成物は、ポリブチレンサクシネート及びメラミンからなる混合物を主成分として含む。
【００１５】
本発明に用いられるポリブチレンサクシネートは、コハク酸と１，４−ブタンジオールとを重合して得られる。ポリブチレンサクシネートとしては、例えば三菱化学（株）製の「ＧＳＰｌａ」シリーズ、昭和高分子（株）製の「ビオノーレ」シリーズ等が商業的に入手可能なものとして挙げられる。本発明においては、ポリブチレンサクシネートの重量平均分子量が５万以上、４０万以下であることが好ましく、１０万以上、２４万以下であることが更に好ましい。ポリブチレンサクシネートの重量平均分子量が５万以上であれば実用物性を発現することができ、４０万以下であれば溶融粘度が高すぎて成形加工性に劣るという事態は生じない。
【００１６】
本発明に用いられるメラミンは、化学名が２，４，６−トリアミノ−１，３，５−トリアジンであり、白色結晶粉末である。例えば、市販品の代表的なものとしては、三菱化学（株）製の「ユカメラミン」等が挙げられる。
【００１７】
メラミンの配合量としては、ポリブチレンサクシネートとメラミンの混合物中に占めるメラミンの割合が１５質量％以上、８０質量％以下であることが好ましく、２０質量％以上、５０質量％以下であることがより好ましく、２５質量％以上、４０質量％以下であることが特に好ましい。メラミンの配合量が混合物中、１５質量％未満であると、難燃性の付与効果が十分でなく、８０質量％を越えると、耐衝撃性、成形性が低下する場合がある。
【００１８】
本発明においては、耐加水分解性を付与するために更にカルボジイミド化合物を配合することができる。用いられるカルボジイミド化合物としては、下記一般式に示す基本構造を有するものが好ましいものとして挙げられる。
−（Ｎ＝Ｃ＝Ｎ−Ｒ−）n−
ただし、式中、Ｒは有機系結合単位を示し、例えば、脂肪族、脂環族又は芳香族であることができる。ｎは１以上の整数を示し、通常は１〜５０の間で適宜決められる。ｎが２以上の場合に、２以上のＲは同一でも異なっていてもよい。
【００１９】
具体的には、例えば、ビス（ジプロピルフェニル）カルボジイミド、ポリ（４，４'−ジフェニルメタンカルボジイミド）、ポリ（ｐ−フェニレンカルボジイミド）、ポリ（ｍ−フェニレンカルボジイミド）、ポリ（トリルカルボジイミド）、ポリ（ジイソプロピルフェニレンカルボジイミド）、ポリ（メチル−ジイソプロピルフェニレンカルボジイミド）、ポリ（トリイソプロピルフェニレンカルボジイミド）等、及び、これらの単量体がカルボジイミド化合物として挙げられる。これらのカルボジイミド化合物は、単独、又は、２種以上組み合わせて用いてもよい。
【００２０】
カルボジイミド化合物の具体例としては、ラインケミー社製の「スタバクゾール」シリーズ、日清紡績（株）製の「カルボジライト」シリーズ等を挙げることができる。
【００２１】
カルボジイミド化合物の配合量は、ポリブチレンサクシネートとメラミンとの混合物１００質量部に対して０．５質量部以上、１０質量部以下であることが好ましく、１質量部以上、５質量部以下であることが更に好ましい。カルボジイミド化合物の配合割合が０．５質量％以上であれば耐久性の付与効果を発現することができ、５質量部以下であれば、樹脂組成物の軟質化を生じて耐熱性が損なわれるということがない。
【００２２】
本発明の樹脂組成物には、本発明の効果を損なわない範囲内で、熱安定剤、抗酸化剤、ＵＶ吸収剤、可塑剤、核剤、光安定剤、顔料、染料等の添加剤を配合することができる。
【００２３】
次に、本発明の樹脂組成物を用いて成形体を形成する方法について説明する。
ポリブチレンサクシネート、メラミン、および、必要に応じて、カルボジイミド化合物や、その他の添加剤等の各原料を、同一の押出機あるいは射出成形機に投入して直接混練し、成形することにより成形体を形成することができる。あるいは、ドライブレンドした原料を、二軸押出機を用いてストランド形状に押出してペレットを作製しておき、このペレットを射出成形機、押出機等に入れて成形することによりフィルム、シート、プレート等の成形体を形成することができる。
【００２４】
いずれの方法を採用するにしても、原料の分解による分子量の低下を考慮する必要があるが、各原料を均一に混合させるためには後者を選択することが好ましい。例えば、ポリブチレンサクシネート、メラミン、及び、必要に応じて、カルボジイミド化合物や、その他の添加剤等を、十分に乾燥させて水分を除去した後、二軸押出機を用いて溶融混合し、ストランド形状に押出してペレットを作製する。なお、ポリブチレンサクシネート、メラミン、及び、その他の添加剤等との混合割合によって混合樹脂の粘度が変化すること等を考慮して、溶融押出温度を適宜選択することが好ましい。実際には１６０℃〜２３０℃の温度範囲が通常選択される。
【００２５】
上記方法によって作成されたペレットを十分に乾燥させて水分を除去した後、フィルム、シート、射出成形体等の成形体が形成される。フィルム、シート等の成形方法としては、ロール延伸法、テンター延伸法、チューブラー法、インフレーション法等が採用され、シート、プレート等の成形方法としては、一般的なＴダイキャスト法、プレス法等が採用される。
【００２６】
射出成形体の製造方法としては、例えば、熱可塑性樹脂を成形する場合に一般的に採用される射出成形法、ガスアシスト成形法、射出圧縮成形法等の射出成形法を採用することができる。また、その他目的に合わせて、上記の方法以外でもインモールド成形法、ガスプレス成形法、２色成形法、サンドイッチ成形法、ＰＵＳＨ−ＰＵＬＬ、ＳＣＯＲＩＭ等を採用することもできる。ただし、射出成形法はこれらに限定されるものではない。
【００２７】
用いられる射出成形装置は、一般的な射出成形機、ガスアシスト成形機、射出圧縮成形機等と、これらの成形機に用いられる成形用金型及び付帯機器、金型温度制御装置、原料乾燥装置等から構成される。成形条件は射出シリンダー内での樹脂の熱分解を避けるため、溶融樹脂温度が１６０℃〜２３０℃の範囲で成形することが好ましい。
【００２８】
ポリブチレンサクシネートは結晶性が高く、耐熱性、耐衝撃性にも優れているため、ポリブチレンサクシネートにメラミンを配合して難燃化することにより、家電、ＯＡ機器、自動車部品等の耐熱性、難燃性、耐衝撃性が必要とされる用途に使用することができる。
【実施例】
【００２９】
以下に実施例を示して本発明を具体的に説明するが、これらにより本発明は何ら制限を受けるものではなく、本発明の技術的範囲を逸脱しない範囲内で種々の応用が可能である。なお、各実施例及び各比較例は以下に示す方法で測定及び評価を行った。
【００３０】
（１）難燃性（ＵＶ９４Ｖ、ＶＴＭ）
長さ１３５．０ｍｍ×幅１３．０ｍｍ×厚さ１．５ｍｍの試験片を用いて、Ｕｎｄｅｒｗｒｉｔｅｒｓ  Ｌａｂｏｒａｔｏｒｉｅｓ社の安全標準ＵＬ９４垂直燃焼試験の手順に基づき、ｎ＝５にて燃焼試験を実施した。なお、厚さの薄いシート（長さ１３５．０ｍｍ×幅１３．０ｍｍ）についても同様にしてＵＬ９４垂直燃焼試験（ＶＴＭ）を実施した。ＵＬ９４垂直燃焼試験（ＵＬ９４Ｖ、ＶＴＭ）の判定基準に基づき判定を行い、Ｖ−０基準又はＶＴＭ−０を満たすものを合格とした。
【００３１】
（２）分解率
メラミン又はメラミンシアヌレートを配合した場合の分解率（重量平均分子量の低下率）を下記式により算出した。なお、分解率は１０％以下を実用基準とした。
分解率（％）＝[（ａ−ｂ）／ａ]×１００
ａ：メラミン又はメラミンシアヌレートを配合していない場合の樹脂組成物の重量平均分子量
ｂ：メラミン又はメラミンシアヌレートを配合した場合の樹脂組成物の重量平均分子量
【００３２】
（３）耐久性
日本工業規格  ＪＩＳ  Ｋ−７１１０に基づき、２号Ａ試験片（ノッチ付き、長さ６４．０ｍｍ×幅１２．７ｍｍ×厚さ４．０ｍｍ）について、（株）東洋精機製作所製のＪＩＳＬ−Ｄを用い、２３℃におけるアイゾット衝撃強度の測定を行った。
エスペック（株）製の小型環境試験機ＳＨ−２４１を使用し、温度８５℃、相対湿度８０％ＲＨの条件下で試験片について湿熱試験を行った。１００時間経過後のアイゾット衝撃強度を測定し、湿熱試験前のアイゾット衝撃強度と１００時間経過後のアイゾット衝撃強度とを下記式に代入して、アイゾット衝撃強度保持率を算出した。なお、成形体に耐久性が要求される場合には、アイゾット衝撃強度保持率が７０％以上であることが好ましく、アイゾット衝撃強度保持率が７０％以上であれば強度の劣化が生じることはない。
アイゾット衝撃強度保持率（％）＝
（湿熱試験後のアイゾット衝撃強度／湿熱試験前のアイゾット衝撃強度）×１００
【００３３】
（実施例１）
ポリブチレンサクシネートとして三菱化学（株）製のＧＳＰｌａ  ＡＺ９１Ｔ（重量平均分子量１８万）を用い、メラミンとして三菱化学（株）製の商品名「ユカメラミン」を用いた。ＧＳＰｌａ  ＡＺ９１Ｔと、ユカメラミンとを質量比で、８５質量部：１５質量部の割合でドライブレンドした後、三菱重工（株）製の４０ｍｍφの小型同方向二軸押出機を用いて１８０℃でコンパウンドし、ペレット形状にした。得られたペレットを東芝機械（株）製の射出成形機「ＩＳ５０Ｅ」（スクリュー径２５ｍｍ）を用い、難燃性評価用の試験片として長さ１３５．０ｍｍ×幅１３．０ｍｍ×厚さ１．５ｍｍの板材（試験片）を射出成形して得た。ただし、主な成形条件は以下に示すとおりである。
【００３４】
・  温度条件：シリンダー温度（１９０℃）  金型温度（３０℃）
・  射出条件：射出圧力（１１５ＭＰａ）  保持圧力（５５ＭＰａ）
・  計量条件：スクリュー回転数（６５ｒｐｍ）  背圧（１５ＭＰａ）
【００３５】
得られた射出成形体（試験片）について、難燃性（ＵＬ９４Ｖ）及び分解率の評価を行った。その結果を表１に示す。
【００３６】
（実施例２）
実施例１において、ポリブチレンサクシネートとユカメラミンとの配合割合を、質量比で、ＧＳＰｌａ  ＡＺ９１Ｔ：ユカメラミン＝７０：３０となるように変更した以外は実施例１と同様にしてペレットを作製した。また、得られたペレットを用い、実施例１と同様にして、射出成形を行い難燃性評価用の試験片を作製した。さらにまた、得られたペレットを用い、実施例１と同様にして射出成形を行い、耐久性試験用の射出成形体（長さ６４．０ｍｍ×幅１２．７ｍｍ×厚さ４．０ｍｍの試験片）を作製した。
得られた射出成形体（試験片）について、実施例１と同様の評価を行った。その結果を表１に示す。また、耐久性試験用の射出成形体（試験片）について耐久性の評価を行った。その結果を表２に示す。
【００３７】
（実施例３）
実施例１において、ポリブチレンサクシネートとユカメラミンとの配合割合を、質量比で、ＧＳＰｌａ  ＡＺ９１Ｔ：ユカメラミン＝５０：５０となるように変更した以外は実施例１と同様にしてペレットを作製し、また、射出成形体（試験片）の作製を行った。
得られた射出成形体（試験片）について、実施例１と同様の評価を行った。その結果を表１に示す。
【００３８】
（実施例４）
実施例１において、ポリブチレンサクシネートとユカメラミンとの配合割合を、質量比で、ＧＳＰｌａ  ＡＺ９１Ｔ：ユカメラミン＝３０：７０となるように変更した以外は実施例１と同様にしてペレットを作製し、また、射出成形体（試験片）の作製を行った。
得られた射出成形体（試験片）について、実施例１と同様の評価を行った。その結果を表１に示す。
【００３９】
（実施例５）
実施例１において、ポリブチレンサクシネートとユカメラミンとの配合割合を、質量比で、ＧＳＰｌａ  ＡＺ９１Ｔ：ユカメラミン＝８０：２０となるようにドライブレンドした後、三菱重工（株）製の４０ｍｍφの単軸押出機を用いて１９０℃で混練した。次いで、口金から押出した後、約５０℃のキャスティングロールに接触させて急冷し、２００μｍ厚のシートを作製した。得られたシートから長さ１３５．０ｍｍ×幅１３．０ｍｍのシート試験片を切り出し、このシート試験片について、難燃性（ＵＬ９４ＶＴＭ）及び分解率の評価を行った。その結果を表１に示す。
【００４０】
（比較例１）
実施例１において、メラミンを使用せずに、ポリブチレンサクシネートＧＳＰｌａ  ＡＺ９１Ｔからなるペレットを作製した以外は実施例１と同様にして、射出成形体（試験片）を作製した。
得られた射出成形体（試験片）について、実施例１と同様の評価を行った。その結果を表１に示す。
【００４１】
（比較例２）
実施例１において、ポリブチレンサクシネートの替わりに、ポリエチレンテレフタレート（日本ユニペット（株）製の「ユニペットＲＴ５２３Ｃ」、ＩＶ＝０．７）を用い、ユニペットＲＴ５２３Ｃとユカメラミンとを質量比で７０：３０となるように混合した以外は実施例１と同様にしてペレットを作製し、また、射出成形体（試験片）の作製を行った。
得られた射出成形体（試験片）について、実施例１と同様の評価を行った。その結果を表１に示す。なお、得られた射出成形体は著しく外観を損なった成形体であった。
【００４２】
（比較例３）
実施例１において、ポリブチレンサクシネートの替わりに、ポリ乳酸（カーギル・ダウ社製の「Ｎａｔｕｒｅ  Ｗｏｒｋｓ  ４０３２Ｄ」、Ｌ−乳酸／Ｄ−乳酸＝９８．６／１．４、重量平均分子量２０万）を用い、Ｎａｔｕｒｅ  Ｗｏｒｋｓ  ４０３２Ｄとユカメラミンとを質量比で７０：３０となるように混合した以外は実施例１と同様にしてペレットを作製し、また、射出成形体（試験片）の作製を行った。
得られた射出成形体（試験片）について、実施例１と同様の評価を行った。その結果を表１に示す。
【００４３】
（比較例４）
実施例１において、ポリブチレンサクシネートの替わりにポリカプロラクトン（ダイセル化学工業(株)製の「セルグリーンＰ−Ｈ７」、平均分子量１２万）を用い、質量比で、Ｐ−Ｈ７：ユカメラミン＝７０：３０の割合で配合してドライブレンドした以外は実施例１と同様にしてペレットを作製し、また、射出成形体（試験片）の作製を行った。
得られた射出成形体（試験片）について、実施例１と同様の評価を行った。その結果を表１に示す。
【００４４】
（比較例５）
実施例１において、メラミンの替わりにメラミンシアヌレート（日産化学工業（株）製、ＭＣ−８６０）を用い、質量比で、ＧＳＰｌａ  ＡＺ９１Ｔ：ＭＣ−８６０＝７０：３０となるように変更した以外は実施例１と同様にしてペレットを作製し、また、射出成形体（試験片）の作製を行った。
得られた射出成形体（試験片）について、実施例１と同様の評価を行った。その結果を表１に示す。
【００４５】
【表１】
2006348097.tif 000002
【００４６】
表１から明らかなように、実施例１〜４及び実施例５の本発明の樹脂組成物からなる射出成形体はＵＬ９４垂直燃焼試験に基づく難燃性がＶ−０基準又はＶＴＭ−０基準を満たし、難燃性に優れたものであることが分かった。また、実施例１〜５の樹脂組成物はポリブチレンサクシネートの耐熱性、耐衝撃性の特性が低下することがないので、優れた耐熱性及び耐衝撃性を有するものであった。
【００４７】
一方、表１から明らかなように、比較例１〜５の樹脂組成物からなる射出成形体は、難燃性試験における結果がすべてＶ−２基準より悪いものであることが分かった。また、ＰＥＴ、ポリ乳酸等のポリエステル系樹脂にメラミンを配合した比較例２〜４では、メラミンが分解して分子量が低下してしまい、難燃性の効果が発現されていないことが分かった。また、メラミンではなくメラミンシアヌレートを難燃剤として配合した比較例５では、難燃性の付与効果が低く、Ｖ−２基準を示すものであることが分かった。
【００４８】
（実施例６）
実施例２において、更にカルボジイミド化合物として日清紡績（株）製の「カルボジライトＨＭＶ−８ＣＡ」を用い、質量比で、ＧＳＰｌａ  ＡＺ９１Ｔ：ユカメラミン：カルボジライトＨＭＶ−８ＣＡ＝７０：３０：１の割合でドライブレンドした以外は実施例２と同様にして、耐久性試験用の射出成形体（長さ６４．０ｍｍ×幅１２．７ｍｍ×厚さ４．０ｍｍの試験片）を作製した。得られた射出成形体について実施例２と同様の耐久性試験を行った。その結果を表２に示す。
【００４９】
（実施例７）
実施例２において、更にカルボジイミド化合物として日清紡績（株）製の「カルボジライトＨＭＶ−８ＣＡ」を用い、質量比で、ＧＳＰｌａ  ＡＺ９１Ｔ：ユカメラミン：カルボジライトＨＭＶ−８ＣＡ＝７０：３０：３の割合でドライブレンドした以外は実施例２と同様にして、耐久性試験用の射出成形体（長さ６４．０ｍｍ×幅１２．７ｍｍ×厚さ４．０ｍｍの試験片）を作製した。得られた射出成形体について実施例２と同様の耐久性試験を行った。その結果を表２に示す。
【００５０】
【表２】
2006348097.tif 000003
【００５１】
表２から明らかなように、ポリブチレンサクシネート及びメラミンに更にカルボジイミド化合物を配合することにより、耐久性を著しく向上させることができることが分かった。
【００５２】
以上説明したように、本発明によればポリブチレンサクシネートの耐熱性を損なうことなく難燃性を付与することができるので難燃性及び耐熱性を有する樹脂組成物を得ることができる。また、本発明の樹脂組成物を用いて形成された成形体は、優れた難燃性及び耐熱性を備えているので、難燃性、耐熱性等が必要とされる家電、自動車用途に広く使用することができる。
【産業上の利用可能性】
【００５３】
本発明の樹脂組成物は、難燃性及び耐熱性の両方を必要とする用途に広く利用することができ、例えば、家電製品、自動車用製品等に利用することができる。また、これ以外にも、電気電子機器部品、日用品、食品容器、その他の一般的な射出成形品としても利用することができる。